СПОСОБ ОБРАБОТКИ ЛИГНОЦЕЛЛЮЛОЗНЫХ МАТЕРИАЛОВ

1. Способ варки волокнистого лигноцеллюлозного материала, который включает в себя стадии:
(a) нагревание материала в присутствии производной щавелевой кислоты и
(b) переработка материала, который нагрет на стадии (а), в целлюлозу.
2. Способ по п.1, в котором производная щавелевой кислоты представляет собой соединение формулы (I):
1
2
3
в которой R и R независимо представляют собой гидроксил, атом кислорода, галогенид, замещенный или незамещенный амин, группу -ОR или боковую цепь формулы (II):
3
4
в которой R и R независимо представляют собой разветвленный или неразветвленный, циклический или линейный, насыщенный или ненасыщенный, замещенный или незамещенный алкил, имеющий от 1 до 10 атомов углерода; и
1
2
в которой оба радикала R и R не могут быть гидроксилом.
1
3
3. Способ по п.2, в котором R представляет собой ОR.
2
3
4. Способ по п.3, в котором R означает ОR.
5. Способ по п.4, в котором производная щавелевой кислоты является диэтилоксалатом.
6. Способ по п.4, в котором производная щавелевой кислоты является диметилоксалатом.
7. Способ по п.1, в котором материал является сухой массой, и в котором производная щавелевой кислоты присутствует в количестве меньше, чем приблизительно 6% от сухой массы материала.
8. Способ по п.1, в котором материал является сухой массой, и в котором производная щавелевой кислоты присутствует в количестве меньше, чем приблизительно 5% от сухой массы материала.
9. Способ по п.1, в котором материал является сухой массой, и в котором производная щавелевой кислоты присутствует в количестве приблизительно между 0,05 и 5% от сухой массы материала.
10. Способ по п.1, в котором материал является сухой массой, и в котором производная щавелевой кислоты присутствует в количестве приблизительно между 1 и 3% от сухой массы материала.
11. Способ по п.1, в котором на стадии (а) материал нагревают при температуре между 90 и 170°С.
12. Способ по п.1, в котором на стадии (а) материал нагревают при температуре между 130 и 140°С.
13. Способ по п.1, в котором материал, нагретый на стадии (а), дополнительно обрабатывают с целью извлечения сахара из материала.
14. Способ по п.1, в котором производная щавелевой кислоты на стадии (а) находится в паровой фазе.
15. Способ получения целлюлозы из волокнистого лигноцеллюлозного материала, который включает в себя стадии:
(a) измельчение частиц материала до размера, подходящего для варки целлюлозы;
(b) нагревание измельченного материала в присутствии диэтилоксалата в паровой фазе;
(c) механическое облагораживание материала, нагретого на стадии (b), с получением целлюлозы.
16. Способ по п.15, в котором измельченный материал является сухой массой, в которой диэтилоксалат присутствует в количестве меньше, чем приблизительно 6% от сухой массы измельченного материала.
17. Способ по п.15, в котором на стадии (b) материал нагревают при температуре между 90 и 170°С.
18. Способ по п.15, в котором материал, нагретый на стадии (b), дополнительно обрабатывают с целью извлечения сахара из материала.
19. Способ по п.15, в котором волокнистый лигноцеллюлозный материал представляет собой древесину.
20. Способ обработки волокнистого лигноцеллюлозного материала, который включает в себя стадию нагревания материала в присутствии производной щавелевой кислоты.
21. Способ по п.20, в котором материал, нагретый в присутствии производной щавелевой кислоты, дополнительно обрабатывают с целью извлечения сахара из материала.
22. Способ по п.1, в котором переработка на стадии (b) представляет собой процесс химической варки целлюлозы.
23. Способ по п.1, в котором переработка на стадии (b) представляет собой процесс механической варки целлюлозы.
24. Способ получения целлюлозы из волокнистого лигноцеллюлозного материала, который включает в себя стадии:
(a) нагревание материала в присутствии щавелевой кислоты;
(b) химическая варка целлюлозы из материала, нагретого на стадии (b).